(57)【要約】【課題】ピンホールの発生を抑制して表面性が良好な被覆層を形成でき、しかもベースコート層とトップコート層との機能を兼ね備えた層を形成できる被覆材料としても使用できる樹脂配合物、および積層体とその製造方法の提供。【解決手段】（メタ）アクリル酸エステル単量体（Ａ）、（メタ）アクリロイル基を有する単量体の重合体および／または（メタ）アクリロイル基を有する重合体（Ｂ）、ワックス、並びに三級アミンを含むシラップ組成物と、有機過酸化物と、骨材とを含有する樹脂配合物であって、特定の測定方法により測定される表面張力低減率が５〜３０％である（メタ）アクリル系重合体（Ｘ）をさらに含有する、樹脂配合物。【選択図】なし【特許請求の範囲】
【請求項１】
（メタ）アクリル酸エステル単量体（Ａ）、（メタ）アクリロイル基を有する単量体の重合体および／または（メタ）アクリロイル基を有する重合体（Ｂ）、ワックス、並びに三級アミンを含むシラップ組成物と、有機過酸化物と、骨材とを含有する樹脂配合物であって、
下記測定方法により測定される表面張力低減率が５〜３０％である（メタ）アクリル系重合体（Ｘ）をさらに含有する、樹脂配合物。
（測定方法）
メタクリル酸メチル６０質量部と、アクリル酸２−エチルヘキシル１０質量部と、メタクリル酸メチルおよびメタクリル酸ｎ−ブチルの共重合体（メタクリル酸メチル／メタクリル酸ｎ−ブチルで表される質量比が６０／４０であり、質量平均分子量が４２，０００であり、ガラス転移温度が６５℃である）３０質量部と、融点が４７℃であるパラフィンワックス０．４質量部と、融点が５５℃であるパラフィンワックス０．３質量部と、融点が６６℃であるパラフィンワックス０．２質量部と、Ｎ，Ｎ−ジ（２−ヒドロキシエチル）−ｐ−トルイジン１質量部と、２，６−ジ−ｔ−ブチル−４−メチルフェノール０．００２６質量部とからなるモデルシラップ組成物（Ｚ）の表面張力（ａ１）と、前記モデルシラップ組成物（Ｚ）１００質量部に（メタ）アクリル系重合体（Ｘ）０．４質量部を添加した混合物の表面張力（ａ２）を測定し、下記式（１）より表面張力低減率を求める。
表面張力低減率（％）＝｛（ａ１−ａ２）／ａ１｝×１００    ・・・（１）
【請求項２】
前記ワックスの含有量が、前記（メタ）アクリル酸エステル単量体（Ａ）、並びに（メタ）アクリロイル基を有する単量体の重合体および／または（メタ）アクリロイル基を有する重合体（Ｂ）の合計１００質量部に対し、０．２〜２質量部である、請求項１に記載の樹脂配合物。
【請求項３】
前記（メタ）アクリル系重合体（Ｘ）の含有量が、前記（メタ）アクリル酸エステル単量体（Ａ）、並びに（メタ）アクリロイル基を有する単量体の重合体および／または（メタ）アクリロイル基を有する重合体（Ｂ）の合計１００質量部に対し、０．０５〜３質量部である、請求項１または２に記載の樹脂配合物。
【請求項４】
前記骨材の含有量が、前記シラップ組成物１００質量部に対し、５０〜４００質量部である、請求項１〜３のいずれか一項に記載の樹脂配合物。
【請求項５】
基盤上に請求項１〜４のいずれか一項に記載の樹脂配合物を塗布し、該樹脂配合物を硬化させる、積層体の製造方法。
【請求項６】
基盤上に請求項１〜４のいずれか一項に記載の樹脂配合物を塗布し、該樹脂配合物を硬化させてなる、積層体。
【請求項７】
基盤上に下塗り材を塗布し、該下塗り材を硬化させた硬化面上に、前記樹脂配合物を塗布する、請求項５に記載の積層体の製造方法。
【請求項８】
基盤上に下塗り材を塗布し、該下塗り材を硬化させた硬化面上に、前記樹脂配合物を硬化させてなる、請求項６に記載の積層体。
【発明の詳細な説明】
【技術分野】
【０００１】
本発明は、樹脂配合物、および積層体とその製造方法に関する。
【背景技術】
【０００２】
建築物等の床面などの構造体を構成するコンクリート基盤等には、通常、床面に機能を付与する目的で不飽和ポリエステル系樹脂、エポキシ系樹脂、ウレタン系樹脂、ビニルエステル系樹脂、アクリル系樹脂等の被覆材料が塗布、硬化され、被覆層が形成されている。
特に、耐薬品性や耐候性などの機能が要求される被覆層を形成する場合や、短時間での施工或いは低温での施工などが要求される場合には、被覆材料として（メタ）アクリル系シラップ組成物が用いられることが多い。
【０００３】
（メタ）アクリル系シラップ組成物としては、（メタ）アクリル酸エステル単量体、重合体、硬化促進剤である三級アミン、硬化時に空気中の酸素による硬化阻害を防ぐ目的で添加されているワックスなどを含むものが知られている（例えば特許文献１参照）。
【０００４】
コンクリート基盤等に（メタ）アクリル系シラップ組成物を被覆する際は、下塗りのプライマー層、中塗りのベースコート層、仕上げ（上塗り）のトップコート層の３層構造の被覆層とするのが一般的である。
プライマー層は、コンクリート基盤とベースコート層との接着性を向上させるために設けられる。ベースコート層は、シラップ組成物と骨材とを含有する樹脂モルタル組成物（中塗り材）からなる層であり、主に耐荷重性などを付与する目的で設けられる。トップコート層は、主に耐薬品性や外観性などを付与する目的で設けられる。
【先行技術文献】
【特許文献】
【０００５】
【特許文献１】特開平５−７８５４５号公報
【発明の概要】
【発明が解決しようとする課題】
【０００６】
しかしながら、（メタ）アクリル系シラップ組成物は短時間で硬化するため、ピンホールが発生しやすいという課題があった。
例えば、（メタ）アクリル系シラップ組成物をプライマー層形成用の下塗り材（以下、「プライマー」ともいう。）として用いた場合、コンクリート基盤等の基盤に含まれる空気と下塗り材とが置換されるまでには時間を要するが、硬化時間が短いため置換される前に硬化が完了してしまう。そのため、基盤に含まれる空気に影響を受けてプライマー層にピンホールが発生することがあった。
また、（メタ）アクリル系シラップ組成物をベースコート形成用の樹脂モルタル組成物として用いる場合、（メタ）アクリル系シラップ組成物と骨材等とを混合する際に巻き込まれた空気が、基盤上に塗工した樹脂モルタル組成物中に留まってしまう。（メタ）アクリル系シラップ組成物は硬化時間が短いため、この空気が抜ける前に硬化が完了してしまい、ベースコート層にピンホールが発生し、表面性が低下することがあった。
【０００７】
発生したピンホールへの対応としては、従来、ベースコート層まで形成した後にパテ材等で穴埋めを施し、その後に上塗り材を塗布してトップコート層を形成し、外観等の表面性を良好にするのが一般的であった。
また、ピンホールを改善する方法として、下記方法が提案されている。
（１）下塗り材に消泡剤を添加するとともに、プライマー層が厚くなるように下塗り材を必要以上に塗布して、プライマー層由来のピンホールを極力抑制する方法。
（２）消泡剤を（メタ）アクリル系シラップ組成物に添加し、シラップ組成物や樹脂モルタル組成物に巻き込まれる空気を軽減する方法。
【０００８】
しかしながら、方法（１）の場合、下塗り材を必要以上に塗布する工程は、能力や作業時間を要するため、結果として短時間で施工できる（メタ）アクリル系シラップ組成物のメリットを充分に活かせないことがあった。
方法（２）の場合、消泡剤の添加量を増加させても効果に限界があるため、表面性を充分に満足する被覆層が得られにくかった。
【０００９】
また、ベースコート層とトップコート層との機能を兼ね備えた層を形成できる被覆材料を用いれば、塗布工程を１回分減らすことができる、すなわち、ピンホールを発生させ易い工程を減らすことができるので、ピンホールの発生を軽減できるという発想はこれまでにほとんどなかった。
【００１０】
本発明は上記事情に鑑みてなされたもので、ピンホールの発生を抑制して表面性が良好な被覆層を形成でき、しかもベースコート層とトップコート層との機能を兼ね備えた層を形成できる被覆材料としても使用できる樹脂配合物、および積層体とその製造方法を提供することを目的とする。
【課題を解決するための手段】
【００１１】
本発明は以下の態様を有する。
［１］  （メタ）アクリル酸エステル単量体（Ａ）、（メタ）アクリロイル基を有する単量体の重合体および／または（メタ）アクリロイル基を有する重合体（Ｂ）、ワックス、並びに三級アミンを含むシラップ組成物と、有機過酸化物と、骨材とを含有する樹脂配合物であって、下記測定方法により測定される表面張力低減率が５〜３０％である（メタ）アクリル系重合体（Ｘ）をさらに含有する、樹脂配合物。
（測定方法）
メタクリル酸メチル６０質量部と、アクリル酸２−エチルヘキシル１０質量部と、メタクリル酸メチルおよびメタクリル酸ｎ−ブチルの共重合体（メタクリル酸メチル／メタクリル酸ｎ−ブチルで表される質量比が６０／４０であり、質量平均分子量が４２，０００であり、ガラス転移温度が６５℃である）３０質量部と、融点が４７℃であるパラフィンワックス０．４質量部と、融点が５５℃であるパラフィンワックス０．３質量部と、融点が６６℃であるパラフィンワックス０．２質量部と、Ｎ，Ｎ−ジ（２−ヒドロキシエチル）−ｐ−トルイジン１質量部と、２，６−ジ−ｔ−ブチル−４−メチルフェノール０．００２６質量部とからなるモデルシラップ組成物（Ｚ）の表面張力（ａ１）と、前記モデルシラップ組成物（Ｚ）１００質量部に（メタ）アクリル系重合体（Ｘ）０．４質量部を添加した混合物の表面張力（ａ２）を測定し、下記式（１）より表面張力低減率を求める。
表面張力低減率（％）＝｛（ａ１−ａ２）／ａ１｝×１００    ・・・（１）
【００１２】
［２］  前記ワックスの含有量が、前記（メタ）アクリル酸エステル単量体（Ａ）、並びに（メタ）アクリロイル基を有する単量体の重合体および／または（メタ）アクリロイル基を有する重合体（Ｂ）の合計１００質量部に対し、０．２〜２質量部である、［１］に記載の樹脂配合物。
［３］  前記（メタ）アクリル系重合体（Ｘ）の含有量が、前記（メタ）アクリル酸エステル単量体（Ａ）、並びに（メタ）アクリロイル基を有する単量体の重合体および／または（メタ）アクリロイル基を有する重合体（Ｂ）の合計１００質量部に対し、０．０５〜３質量部である、［１］または［２］に記載の樹脂配合物。
［４］  前記骨材の含有量が、前記シラップ組成物１００質量部に対し、５０〜４００質量部である、［１］〜［３］のいずれか１つに記載の樹脂配合物。
【００１３】
［５］  基盤上に［１］〜［４］のいずれか１つに記載の樹脂配合物を塗布し、該樹脂配合物を硬化させる、積層体の製造方法。
［６］  基盤上に［１］〜［４］のいずれか１つに記載の樹脂配合物を塗布し、該樹脂配合物を硬化させてなる、積層体。
［７］  基盤上に下塗り材を塗布し、該下塗り材を硬化させた硬化面上に、前記樹脂配合物を塗布する、［５］に記載の積層体の製造方法。
［８］  基盤上に下塗り材を塗布し、該下塗り材を硬化させた硬化面上に、前記樹脂配合物を硬化させてなる、［６］に記載の積層体。
【発明の効果】
【００１４】
本発明によれば、ピンホールの発生を抑制して表面性が良好な被覆層を形成でき、しかもベースコート層とトップコート層との機能を兼ね備えた層を形成できる被覆材料としても使用できる樹脂配合物、および積層体とその製造方法を提供できる。
【発明を実施するための形態】
【００１５】
以下、本発明を詳細に説明する。
なお、本明細書において、「（メタ）アクリル」とは、アクリルとメタクリルの総称である。「（メタ）アクリレート」とは、アクリレートとメタクリレートの総称である。「（メタ）アクリロイル基」は、アクリロイル基とメタクリロイル基の総称であり、一般式ＣＨ２＝Ｃ（Ｒ）−Ｃ（＝Ｏ）−［Ｒは水素原子またはメチル基を示す。］で表される。
【００１６】
「樹脂配合物」
本発明の樹脂配合物は、シラップ組成物と、有機過酸化物と、骨材とを含有し、（メタ）アクリル系重合体（Ｘ）をさらに含有する。なお、（メタ）アクリル系重合体（Ｘ）はシラップ組成物を構成する成分として樹脂配合物に含まれていてもよいし、有機過酸化物や骨材と共にシラップ組成物と混合されることで樹脂配合物に含まれていてもよい。
【００１７】
＜シラップ組成物＞
シラップ組成物は、（メタ）アクリル酸エステル単量体（Ａ）（以下、「（Ａ）成分」ともいう。）と、（メタ）アクリロイル基を有する単量体の重合体および／または（メタ）アクリロイル基を有する重合体（Ｂ）（以下、「（Ｂ）成分」ともいう。）と、ワックスと、三級アミンとを含む。
詳しくは後述するが、（Ｂ）成分としては、（メタ）アクリル酸重合体および（メタ）アクリル酸エステル重合体等の（メタ）アクリロイル基を有する単量体の重合体、並びにウレタン（メタ）アクリレートオリゴマー、ポリエステル（メタ）アクリレートオリゴマーおよびエポキシ（メタ）アクリレートオリゴマー等の（メタ）アクリロイル基を有する重合体が挙げられる。これら（Ｂ）成分と（メタ）アクリル酸エステル単量体（Ａ）との組み合わせによって、シラップ組成物は以下に示すシラップ組成物（ａ）〜（ｄ）に分けられる。
【００１８】
・シラップ組成物（ａ）：（Ａ）成分と、（メタ）アクリロイル基を有する単量体の重合体との組み合わせ。
・シラップ組成物（ｂ）：（Ａ）成分と、ウレタン（メタ）アクリレートオリゴマーとの組み合わせ。
・シラップ組成物（ｃ）： （Ａ）成分と、ポリエステル（メタ）アクリレートオリゴマーとの組み合わせ。
・シラップ組成物（ｄ）： （Ａ）成分と、エポキシ（メタ）アクリレートオリゴマーとの組み合わせ。
なお、（Ａ）成分と（Ｂ）成分の組み合わせとしては、上述した以外にも、（Ａ）成分と、（メタ）アクリロイル基を有する単量体の重合体、ウレタン（メタ）アクリレートオリゴマー、ポリエステル（メタ）アクリレートオリゴマー、エポキシ（メタ）アクリレートオリゴマー等からなる群より選ばれる２種以上の（Ｂ）成分との組み合わせであってもよい。また、（Ａ）成分と（Ｂ）成分の組み合わせとしては、（Ａ）成分と、以下の（メタ）アクリロイル基を有する重合体との組み合わせであってもよい。
【００１９】
（（Ａ）成分）
（Ａ）成分は、（メタ）アクリル酸エステル単量体（Ａ）である。
（メタ）アクリル酸エステル単量体は、（メタ）アクリロイル基を含有する化合物である。（メタ）アクリル酸エステル単量体としては、１分子中に１つの重合性二重結合を有する単官能単量体、１分子中に２つ以上の重合性二重結合を有する多官能単量体などが挙げられる。（メタ）アクリル酸エステル単量体は、単官能単量体および多官能単量体のいずれか一方を用いてもよいし、単官能単量体と多官能単量体とを併用しても何ら問題ない。
【００２０】
単官能単量体としては、例えば（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ドデシル、（メタ）アクリル酸オクタデシル等の（メタ）アクリル酸の炭素数１〜１８のアルキルエステル類；（メタ）アクリル酸２−ヒドロキシエチル、（メタ）アクリル酸２−ヒドロキシプロピル、（メタ）アクリル酸２−ヒドロキシブチル、（メタ）アクリル酸４−ヒドロキシブチル等の水酸基含有単量体類；（メタ）アクリル酸ジメチルアミノエチル、（メタ）アクリル酸ジエチルアミノエチル等の窒素含有単量体類；（メタ）アクリル酸グリシジル、（メタ）アクリル酸テトラヒドロフルフリル、（メタ）アクリル酸モルホリル等の官能基含有単量体類；（メタ）アクリル酸イソボルニル、（メタ）アクリル酸シクロヘキシル、（メタ）アクリル酸ジシクロペンタニル、（メタ）アクリル酸ジシクロテンタニル、（メタ）アクリル酸ジシクロペンテニル等の脂環型（メタ）アクリル酸エステル類；２−メトキシ（メタ）アクリレート、２−エトシキ（メタ）アクリレート、２−エチルヘキシルカルビトール（メタ）アクリレート等のアルキル基末端ポリアルキレングリコールモノ（メタ）アクリレート類；ベンジルメタクリレート、フェノールエチレンオキサイド変性アクリレート、ノニルフェノールエチレンオキサイド変性アクリレートなどが挙げられる。
これら単官能単量体は、１種を単独で用いてもよく、２種以上を併用してもよい。
【００２１】
多官能単量体としては、例えばエチレングリコールジ（メタ）アクリレート、ブチレングリコールジ（メタ）アクリレート、１，３−プロプレングリコールジ（メタ）アクリレート、１，４−ブタジエングリコールジ（メタ）アクリレート、１，６−ヘキサンジオールジ（メタ）アクリレート、ジエチレングリコールジ（メタ）アクリレート、トリエチレングリコールジ（メタ）アクリレート、ポリエチレングリコールジ（メタ）アクリレート、ポリプロピレングリコールジ（メタ）アクリレート、ポリブチレングリコールジ（メタ）アクリレート、ビスフェノールＡエチレンオキサイド付加物ジ（メタ）アクリレート、ビスフェノールＡプロピレンオキサイド付加物ジ（メタ）アクリレート、ネオペンチルグリコールジ(メタ)アクリレート、１，４−ジシクロヘキサンジメタノールジ（メタ）アクリレート、トリメチロールプロパントリ（メタ）アクリレート、ペンタエリスリトールトリ（メタ）アクリレートなどが挙げられる。
これら多官能単量体は、１種を単独で用いてもよく、２種以上を併用してもよい。
【００２２】
シラップ組成物（ａ）に用いる（Ａ）成分としては、上述した単官能単量体の中でも、硬化性や硬化物の物性などの観点から、メチルメタクリレート、エチル（メタ）アクリレート、ｎ−ブチル（メタ）アクリレート、ｉ−ブチル（メタ）アクリレート、ｔ−ブチルメタクリレート、２−エチルヘキシル（メタ）アクリレート、ドデシル（メタ）アクリレート、オクタデシル（メタ）アクリレート、２−ヒドロキシエチル（メタ）アクリレート、２−ヒドロキシプロピル（メタ）アクリレート、テトラヒドロフルフリル（メタ）アクリレート、イソボルニルメタクリレート、シクロヘキシルメタクリレート、ジシクロペンタニルアクリレート、ジシクロテンタニルメタクリレート、ジシクロペンテニル（メタ）アクリレート、２−メトキシ（メタ）アクリレート、２−エトシキ（メタ）アクリレート、２−エチルヘキシルカルビトールアクリレート、ベンジルメタクリレート、フェノールエチレンオキサイド変性アクリレート、ノニルフェノールエチレンオキサイド変性アクリレートが好ましい。これらの中でも、さらに粘度を低減できることからメチルメタクリレート、ｎ−ブチル（メタ）クリレート、２−エチルヘキシル（メタ）クリレート、２−ヒドロキシエチル（メタ）アクリレート、２−ヒドロキシプロピル（メタ）アクリレート、テトラヒドロフルフリル（メタ）クリレートがより好ましい。
これら単官能単量体は、１種を単独で用いてもよく、２種以上を併用してもよい。
【００２３】
また、シラップ組成物（ａ）に用いる（Ａ）成分としては、上述した多官能単量体の中でも、樹脂配合物の硬化性等を向上させる観点から、エチレングリコールジ（メタ）アクリレート、ブチレングリコールジ（メタ）アクリレート、ポリエチレングリコールジ（メタ）アクリレート、ポリプロピレングリコールジ（メタ）アクリレート、ポリブチレングリコールジ（メタ）アクリレート、ビスフェノールＡエチレンオキサイド付加物ジ（メタ）アクリレート、ビスフェノールＡプロピレンオキサイド付加物ジ（メタ）アクリレートが好ましい。
これら多官能単量体は、１種を単独で用いてもよく、２種以上を併用してもよい。
【００２４】
シラップ組成物（ｂ）〜（ｄ）に用いる（Ａ）成分としては、シラップ組成物（ａ）に用いる（Ａ）成分と同様のものが好ましい。
【００２５】
シラップ組成物がシラップ組成物（ａ）の場合、（Ａ）成分の含有量は、（Ａ）成分と（Ｂ）成分の含有量の合計１００質量％中、５０〜９０質量％が好ましく、５５〜８５質量％がより好ましい。（Ａ）成分の含有量が５０質量％以上であればシラップ組成物（ａ）の粘度を容易に低くすることができ、塗工しやすくなる傾向にあり、９０質量％以下であればシラップ組成物（ａ）の粘度を調整しやすい。
また、（Ａ）成分として多官能単量体を含む場合、その多官能単量体の含有量は、（Ａ）成分と（Ｂ）成分の含有量の合計１００質量％中、１〜２０質量％が好ましく、２〜１５質量％がより好ましい。多官能単量体の含有量が１質量％以上であれば硬化体の強度を高くでき、２０質量％以下であれば可使時間が極端に短くなることなく、硬化体の強度を高くすることができる。
【００２６】
シラップ組成物がシラップ組成物（ｂ）の場合、（Ａ）成分の含有量は、（Ａ）成分と（Ｂ）成分の含有量の合計１００質量％中、３０〜８０質量％が好ましく、４０〜７８質量％がより好ましい。（Ａ）成分の含有量が３０質量％以上であればシラップ組成物の粘度を容易に調整することができ、塗工しやすくなる傾向にあり、８０質量％以下であればシラップ組成物の粘度を低く調整できる。
【００２７】
シラップ組成物がシラップ組成物（ｃ）の場合、（Ａ）成分の含有量は、（Ａ）成分と（Ｂ）成分の含有量の合計１００質量％中、２０〜７０質量％が好ましく、３０〜６８質量％がより好ましい。（Ａ）成分の含有量が２０質量％以上であればシラップ組成物の粘度を容易に調整することができ、塗工しやすくなる傾向にあり、７０質量％以下であればシラップ組成物の粘度を低く調整できる。
【００２８】
シラップ組成物がシラップ組成物（ｄ）の場合、（Ａ）成分の含有量は、（Ａ）成分と（Ｂ）成分の含有量の合計１００質量％中、２０〜７０質量％が好ましく、３０〜６８質量％がより好ましい。（Ａ）成分の含有量が２０質量％以上であればシラップ組成物の粘度を容易に調整することができ、塗工しやすくなる傾向にあり、７０質量％以下であればシラップ組成物の粘度を低く調整できる。
【００２９】
（（Ｂ）成分）
（Ｂ）成分は、（メタ）アクリロイル基を有する単量体の重合体および／または（メタ）アクリロイル基を有する重合体（Ｂ）である。
（メタ）アクリロイル基を有する重合体としては、ウレタン（メタ）アクリレートオリゴマー、ポリエステル（メタ）アクリレートオリゴマー、エポキシ（メタ）アクリレートオリゴマーなどのオリゴマーが挙げられる。また、（メタ）アクリロイル基を有する重合体としては、重合体（例えば（メタ）アクリロイル基を有する単量体の重合体など）に、（メタ）アクリロイル基を導入した重合体であってもよい。
これら（Ｂ）成分は、１種を単独で用いてもよく、２種以上を併用してもよい。
【００３０】
（メタ）アクリロイル基を有する単量体の重合体：
（メタ）アクリロイル基を有する単量体の重合体は、単独重合体でも共重合体でもよく、（メタ）アクリル酸（共）重合体、（メタ）アクリル酸エステル（共）重合体、並びに（メタ）アクリル酸と（メタ）アクリル酸エステルとの共重合体などが挙げられる。
（メタ）アクリル酸（共）重合体は、（メタ）アクリル酸の単独重合体または共重合体であり、具体的には、アクリル酸の単独重合体、メタクリル酸の単独重合体、アクリル酸とメタクリル酸の共重合体、（メタ）アクリロイル基を有する単量体以外の単量体と（メタ）アクリル酸との共重合体などが挙げられる。
【００３１】
（メタ）アクリル酸エステル（共）重合体は、（メタ）アクリル酸エステルを単独重合または共重合して得られるポリ（メタ）アクリレートである。（メタ）アクリル酸エステル（共）重合体は、（メタ）アクリロイル基を有する単量体以外の単量体と（メタ）アクリル酸エステルとの共重合体であってもよい。
（メタ）アクリル酸エステルとしては、（Ａ）成分の説明において先に例示した単官能単量体が挙げられる。中でも、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレートなどのアルキル（メタ）アクリレートが好ましい。
これら（メタ）アクリル酸エステルは、１種を単独で用いてもよく、２種以上を併用してもよい。
【００３２】
（メタ）アクリル酸と（メタ）アクリル酸エステルとの共重合体は、（メタ）アクリル酸と（メタ）アクリル酸エステルとを共重合して得られる共重合体である。この共重合体は、（メタ）アクリロイル基を有する単量体以外の単量体と（メタ）アクリル酸と（メタ）アクリル酸エステルとを共重合したものであってもよい。
【００３３】
（メタ）アクリロイル基を有する単量体の重合体のガラス転移温度（Ｔｇ）は、それぞれ０℃以上が好ましく、２０〜１０５℃がより好ましい。ガラス転移温度が０℃以上であれば適正な硬化性が得られる傾向にあり、１０５℃以下であれば樹脂配合物の硬化性が向上する傾向にある。
ガラス転移温度は、示差走査熱量計（ＤＳＣ）の測定により求めたものである。
【００３４】
（メタ）アクリロイル基を有する単量体の重合体の質量平均分子量（Ｍｗ）は、それぞれ５，０００〜２００，０００が好ましく、１０，０００〜１８０，０００がより好ましい。質量平均分子量が５，０００以上であれば樹脂配合物の適正な粘度や硬化速度が得られる傾向にあり、２００，０００以下であれば粘度が高くなりすぎず良好な作業性が得られる傾向にある。
質量平均分子量は、濃度が０．４質量％になるように重合体のテトラヒドロフラン溶液を調製し、この溶液をゲルパーミネーションクロマトグラフィー（ＧＰＣ）用装置に１００μｌ注入し、流量：１ｍｌ／ｍｉｎ、溶離液：テトラヒドロフラン、カラム温度：４０℃の条件下で、ＧＰＣ法により測定した分子量を標準ポリスチレン換算したものである。
【００３５】
シラップ組成物がシラップ組成物（ａ）の場合、（Ｂ）成分の含有量は、（Ａ）成分と（Ｂ）成分の含有量の合計１００質量％中、１０〜５０質量％が好ましく、１５〜４５質量％がより好ましい。（Ｂ）成分の含有量が１０質量％以上であればシラップ組成物（ａ）の粘度を調整しやすくなり、５０質量％以下であればシラップ組成物（ａ）粘度を容易に低くすることができ、塗工しやすくなる傾向にある。
【００３６】
ウレタン（メタ）アクリレートオリゴマー：
ウレタン（メタ）アクリレートオリゴマーは、イソシアネートおよびポリオールを反応させて得られるウレタンオリゴマーと、水酸基及び（メタ）アクリロイル基を含有する化合物との反応物である。
ウレタンオリゴマーを構成するポリオールとしては、１分子中に２個以上の水酸基を有する化合物が挙げられ、例えばポリエチレングリコール、ポリプロピレングリコール、ポリブチレングリコール、ポリヘキサメチレングリコール等のポリアルキレングリコール類；ビスフェノールＡ、ビスフェノールＦ、ビスフェノールＳ等の２価フェノールと、エチレンオキサイド、プロピレンオキサイド等のアルキレンオキサイドとの付加反応生成物類；エチレングリコール、プロピレングリコール、ブタンジオール、ブチレングリコール、メチルペンタンジオール等の多価アルコールと、フタル酸、イソフタル酸、テトラヒドロフタル酸、コハク酸、マレイン酸、フマル酸、アジピン酸、セバシン酸、トリメリット酸等の多塩基酸と、無水物との反応で得られるポリエステルポリオール類；アルキレングリコールとラクトンとから得られるポリラクトンジオール類；ブタンジオール、ペンタンジオール、ヘキサンジオール、ヘプタンジオール、オクタンジオール、シクロヘキサンジメタノール等のジオールと、ホスゲン、ジメチルカーボネート等のカーボネート化剤との反応で得られるカーボネート結合を含むポリカーボネートジオール類などが挙げられる。これらの中でも、下地への追従性等の点から、ポリアルキレングリコール類が好ましく、その中でもポリブチレングリコールが特に好ましい。
これらのポリオールは、１種を単独で用いてもよく、２種以上を併用してもよい。
【００３７】
ウレタンオリゴマーを構成するポリイソシアネートとしては、１分子中に２個以上のイソシアネート基を有する化合物が挙げられ、例えば２，４−トリレンジイソシアネート、２，６−トリレンジイソシアネート、ジフェニルメタン−４，４’−ジイソシアネート、ジシクロへキシルメタン−４，４’−ジイソシアネート、ヘキサメチレンジイソシアネート、テトラメチレンジイソシアネート、フェニレンジイソシアネート、キシリレンジイソシアネート、テトラメチルキシリレンジイソシアネート、イソホロンジイソシアネートなどが挙げられる。また、これらの化合物と、水やトリメチロールプロパン等とのアダクト化合物や、三量体環化化合物などをポリイソシアネートとして用いることもできる。
これらのポリイソシアネートは、１種を単独で用いてもよく、２種以上を併用してもよい。
【００３８】
ウレタン（メタ）アクリレートオリゴマーを構成する水酸基及び（メタ）アクリロイル基を含有する化合物としては、例えば２−ヒドロキシエチル（メタ）アクリレート、２−ヒドロキシプロピル（メタ）アクリレート、２―ヒドロキシブチル（メタ）アクリレート、４−ヒドロキシブチル（メタ）アクリレート等の水酸基含有（メタ）アクリル酸エステル；ε−カプロラクトンと２−ヒドロキシエチル（メタ）アクリレート付加物等の水酸基含有（メタ）アクリル酸エステル以外の化合物などが挙げられる。
これらの水酸基及び（メタ）アクリロイル基を含有する化合物は、１種を単独で用いてもよく、２種以上を併用してもよい。
【００３９】
また、必要に応じ、水酸基含有（メタ）アクリル酸エステルの一部をアリル基含有アルコールに置き換えてもよい。アリル基含有アルコールとしては、例えばアリルアルコール、エチレングリコールモノアリルエーテル、ジエチレングリコールモノアリルエーテル、ポリエチレングリコールモノアリルエーテル、プロピレングリコールモノアリルエーテル、ジプロピレングリコールモノアリルエーテル、ポリプロピレングリコールモノアリルエーテル、グリセリンモノアリルエーテル、グリセリンジアリルエーテル、トリメチロールプロパンモノアリルエーテル、トリメチロールプロパンジアリルエーテル、ペンタエリスリトールモノアリルエーテル、ペンタエリスリトールジアリルエーテル、ペンタエリスリトールトリアリルエーテルなどが挙げられる。 
【００４０】
ウレタン（メタ）アクリレートオリゴマーの質量平均分子量（Ｍｗ）は、塗工時の作業性の観点から、質量平均分子量で３０，０００以下であることが好ましい。
質量平均分子量は、濃度が０．４質量％になるようにウレタン（メタ）アクリレートオリゴマーのテトラヒドロフラン溶液を調製し、この溶液をゲルパーミネーションクロマトグラフィー（ＧＰＣ）用装置に１００μｌ注入し、流量：１ｍｌ／ｍｉｎ、溶離液：テトラヒドロフラン、カラム温度：４０℃の条件下で、ＧＰＣ法により測定した分子量を標準ポリスチレン換算したものである。
【００４１】
シラップ組成物がシラップ組成物（ｂ）の場合、ウレタン（メタ）アクリレートオリゴマーの含有量は、（Ａ）成分と（Ｂ）成分の含有量の合計１００質量％中、２０〜７０質量％が好ましく、２３〜６５質量％がより好ましい。ウレタン（メタ）アクリレートオリゴマーの含有量が２０質量％以上であれば硬化体の物性を調整しやすく、７０質量％以下であればシラップ組成物の粘度を調整しやすい。
【００４２】
ポリエステル（メタ）アクリレートオリゴマー：
ポリエステル（メタ）アクリレートオリゴマーは、二塩基酸成分および多価アルコール成分を反応させて得られる不飽和ポリエステルと、不飽和ポリエステルの末端水酸基またはカルボキシ基とエステル結合が可能な（メタ）アクリロイル基含有化合物との反応物である。
不飽和ポリエステルを構成する二塩基酸成分としては、例えばヘキサヒドロ無水フタル酸、ヘキサヒドロフタル酸、１，４−シクロヘキサンジカルボン酸、１，３−シクロヘキサンジカルボン酸、メチルヘキサヒドロフタル酸、マレイン酸、無水マレイン酸、フマル酸、イタコン酸、アジピン酸などが挙げられる。
これらの二塩基酸成分は、１種を単独で用いてもよく、２種以上を併用してもよい。
【００４３】
不飽和ポリエステルを構成する多価アルコール成分としては、例えばネオペンチルグリコール、水添ビスフェノールＡ、水添ビスフェノールＦ、２，２−ジエチル−１，３−プロパンジオール、１，４−シクロヘキサンジメタノール、１，４−シクロヘキサンジオール、エチレングリコール、ジエチレングリコール、トリエチレングリコール、テトラエチレングリコール、１，３−プロピレングリコール、ジプロピレングリコール、１，４−ブタンジオール、１，５−ペンタンジオール、１，６−ヘキサンジオール、１，７−ヘプタンジオール、１，８−オクタンジオール、１，９−ノナンジオール、１，１０−デカンジオールなどが挙げられる。
これらの多価アルコール成分は、１種を単独で用いてもよく、２種以上を併用してもよい。
【００４４】
ポリエステル（メタ）アクリレートオリゴマーとしては、具体的に、不飽和ポリエステルの分子末端のカルボキシ基を（メタ）アクリル酸グリシジル等の不飽和エポキシ化合物と反応させた不飽和ポリエステル（メタ）アクリレート；不飽和ポリエステルの分子末端の水酸基をイソシアネート基含有（メタ）アクリレート化合物と反応させて得られるウレタン結合含有不飽和ポリエステルアクリレートなどが挙げられる。
【００４５】
シラップ組成物がシラップ組成物（ｃ）の場合、ポリエステル（メタ）アクリレートオリゴマーの含有量は、（Ａ）成分と（Ｂ）成分の含有量の合計１００質量％中、３０〜８０質量％が好ましく、３２〜７５質量％がより好ましい。ポリエステル（メタ）アクリレートオリゴマーの含有量が３０質量％以上であれば硬化体の物性を調整しやすく、８０質量％以下であればシラップ組成物の粘度を調整しやすい。
【００４６】
エポキシ（メタ）アクリレートオリゴマー：
エポキシ（メタ）アクリレートオリゴマーは、エポキシ樹脂と、（メタ）アクリル酸を含む単量体成分との反応物である。
エポキシ（メタ）アクリレートオリゴマーを構成するエポキシ樹脂としては、例えばビスフェノールＡ型、ビスフェノールＦ型、ビスフェノールＥ型、フェノールノボラック型、クレゾールノボラック型などが挙げられ、固形や液状のものなど様々なものを用いることができる。
これらのエポキシ樹脂は、１種を単独で用いてもよく、２種以上を併用してもよい。
【００４７】
エポキシ樹脂と反応させる単量体成分には、必要に応じ、（メタ）アクリル酸以外の他の単量体が含まれていてもよい。他の単量体としては、（メタ）アクリル酸と共重合可能であれば特に制限されないが、例えば（Ａ）成分の説明において先に例示した単官能単量体などが挙げられる。
【００４８】
シラップ組成物がシラップ組成物（ｄ）の場合、エポキシ（メタ）アクリレートオリゴマーの含有量は、（Ａ）成分と（Ｂ）成分の含有量の合計１００質量％中、３０〜８０質量％が好ましく、３５〜７５質量％がより好ましい。エポキシ（メタ）アクリレートオリゴマーの含有量が３０質量％以上であれば硬化体の物性を調整しやすく、含有量が８０質量％以下であればシラップ組成物の粘度を調整しやすい。
【００４９】
（メタ）アクリロイル基を有する重合体：
（Ｂ）成分として用いることができる（メタ）アクリロイル基を有する重合体は、上述したように、重合体（例えば（メタ）アクリロイル基を有する単量体の重合体など）に、（メタ）アクリロイル基を導入した重合体であってもよく、該重合体は二重結合を有する。
このような（メタ）アクリロイル基を有する重合体は、例えば以下のようにして製造される。
まず、（メタ）アクリル酸アルキルエステルと（メタ）アクリル酸とを共重合して共重合体（コポリマー）を得る。
グリシジル（メタ）アクリレートと、テトラブチルアンモニウムブロミド等のエステル化触媒との混合物中に、先のコポリマーを加えて共重合をさらに行うことで、コポリマーに（メタ）アクリロイル基を導入した、二重結合を有する重合体を得る。
【００５０】
（Ｂ）成分としては、上述した中でも、樹脂物性や樹脂粘度を調整し易いことから（メタ）アクリロイル基を有する単量体の重合体を用いることが好ましい。
【００５１】
（（メタ）アクリル系重合体（Ｘ））
本発明では、樹脂配合物を調製する際に撹拌などで系中に巻き込まれた空気などの気泡を系外へ排出させるために、（メタ）アクリル系重合体（Ｘ）を用いる。（メタ）アクリル系重合体（Ｘ）を用いることで、撹拌時などに巻き込んだ空気が系外へ排出されるので、この空気に起因したピンホールの発生を抑制でき、表面性が良好な被覆層を形成できる。また、（メタ）アクリル系重合体（Ｘ）を用いると、樹脂配合物のコンクリート基盤への浸透性が向上し、基盤由来から生じるピンホールの抑制も向上することができる。
以下、空気などの気泡を系外へ排出させることを「気泡の抜け性」ともいう。
【００５２】
（メタ）アクリル系重合体（Ｘ）は、下記測定方法により測定される表面張力低減率が５〜３０％である。すなわち、下記モデルシラップ組成物（Ｚ）に所定量添加した場合に、モデルシラップ組成物（Ｚ）の表面張力を５〜３０％低減させる効果を有するものである。表面張力低減率が５％以上であれば、ピンホールが生じにくい。一方、表面張力低減率が３０％以下であれば、ピンホールが生じにくいため平滑な硬化体面を得ることができる。
【００５３】
（測定方法）
メタクリル酸メチル６０質量部と、アクリル酸２−エチルヘキシル１０質量部と、メタクリル酸メチルおよびメタクリル酸ｎ−ブチルの共重合体（メタクリル酸メチル／メタクリル酸ｎ−ブチルで表される質量比が６０／４０であり、質量平均分子量が４２，０００であり、ガラス転移温度が６５℃である）３０質量部と、融点が４７℃であるパラフィンワックス０．４質量部と、融点が５５℃であるパラフィンワックス０．３質量部と、融点が６６℃であるパラフィンワックス０．２質量部と、Ｎ，Ｎ−ジ（２−ヒドロキシエチル）−ｐ−トルイジン１質量部と、２，６−ジ−ｔ−ブチル−４−メチルフェノール０．００２６質量部とからなるモデルシラップ組成物（Ｚ）の表面張力（ａ１）と、前記モデルシラップ組成物（Ｚ）１００質量部に（メタ）アクリル系重合体（Ｘ）０．４質量部を添加した混合物の表面張力（ａ２）を測定し、下記式（１）より表面張力低減率を求める。
表面張力低減率（％）＝｛（ａ１−ａ２）／ａ１｝×１００    ・・・（１）
【００５４】
（メタ）アクリル系重合体（Ｘ）としては、（メタ）アクリル酸アルキルエステル、（メタ）アクリル酸ポリエステル、（メタ）アクリル酸ポリエーテルの単独重合体またはこれらの共重合体などが挙げられる。また、これら単独重合体または共重合体に、（メタ）アクリル酸などのカルボキシ基含有化合物、２−ヒドロキシエチル（メタ）アクリレートなどのヒドロキシ基含有化合物をさらに共重合させたものや、これら単独重合体または共重合体中のカルボキシ基をアミン化合物で中和しアミン塩を導入したものを、（メタ）アクリル系重合体（Ｘ）として用いてもよい。
【００５５】
（メタ）アクリル系重合体（Ｘ）は、例えば(メタ)アクリル酸アルキルエステル、（メタ）アクリル酸ポリエステル、（メタ）アクリル酸ポリエーテルからなる群より選ばれる１種以上を溶液重合、塊状重合などにより重合することが得られるが、これらの方法に限定されない。
【００５６】
（メタ）アクリル系重合体（Ｘ）の質量平均分子量（Ｍｗ）は、コンクリート基盤等の基盤への浸透性がより高まる点から、２，０００以上であることが好ましい。また、粘度が高くなりすぎず良好な取扱い性が得られる点から、１００，０００以下であることが好ましい。さらに、質量平均分子量の下限に関しては４，０００以上がより好ましく、上限に関しては８０，０００以下がより好ましい。
質量平均分子量は、濃度が０．４質量％になるように重合体のテトラヒドロフラン溶液を調製し、この溶液をゲルパーミネーションクロマトグラフィー（ＧＰＣ）用装置に１００μｌ注入し、流量：１ｍｌ／ｍｉｎ、溶離液：テトラヒドロフラン、カラム温度：４０℃の条件下で、ＧＰＣ法により測定した分子量を標準ポリスチレン換算したものである。
【００５７】
（メタ）アクリル系重合体（Ｘ）としては、市販品を用いることもでき、例えばビックケミー・ジャパン社より市販されている「ＢＹＫ−３５０」、「ＢＹＫ−３５２」、「ＢＹＫ−３５４」、「ＹＫ−３５５」、「ＢＹＫ−３９２」、「ＢＹＫ−３６１Ｎ」などが挙げられる。
【００５８】
（メタ）アクリル系重合体（Ｘ）は、そのままの状態で用いてもよいし、プロピレングリコールモノメチルエーテル、ジプロピレングリコールモノメチルエーテル、メトキシプロピルアセテート等の溶剤や（メタ）アクリル酸エステル単量体などで所望の濃度になるように希釈してから用いてもよい。
【００５９】
（メタ）アクリル系重合体（Ｘ）の含有量は、（Ａ）成分および（Ｂ）成分の合計１００質量部に対し、０．０５〜３質量部が好ましく、０．１〜１質量部がより好ましい。（メタ）アクリル系重合体（Ｘ）の含有量が０．０５質量部以上であれば、樹脂配合物をコンクリート基盤などに塗布した際に浸透性がより高まる。一方、（メタ）アクリル系重合体（Ｘ）の含有量が３質量部以下であれば、樹脂配合物が充分にコンクリート基盤等へ浸透し易くなる。
【００６０】
（ワックス）
シラップ組成物は、硬化反応中における樹脂配合物の表面の空気遮断による表面硬化性を向上させる等の目的で、ワックスを含有する。
ワックスとしては、パラフィンワックス、マイクロクリスタリンワックス、パラフィンワックスを石油ナフサ等の溶剤に分散させた特殊ワックスなど、各種ワックスが挙げられる。
ワックスの融点は４０℃以上が好ましく、１２０℃以下が好ましい。
また、本発明においては、融点が異なる同一種類のワックスを組み合わせて用いてもよいし、異なる種類のワックスを併用してもよい。
ワックスとしては、融点が異なるパラフィンワックスを２つ以上組み合わせて用いることが特に好ましい。
【００６１】
ワックスの含有量は固形分換算で、（Ａ）成分および（Ｂ）成分の合計１００質量部に対し、０．２〜２質量部が好ましく、０．３〜１．５質量部がより好ましい。ワックスの含有量が０．２質量部以上であれば、充分な空気遮断性が得られ、表面硬化性が良好となる傾向にある。一方、ワックスの含有量が２質量部以下であれば、シラップ組成物や樹脂配合物を撹拌した際に巻き込んだ空気などの気泡を概ね系外へ排出することができ、被覆層の物性や表面性がより良好となる傾向にある。
【００６２】
（三級アミン）
シラップ組成物には、後述する有機過酸化物と反応・硬化しやすくする目的で、三級アミンを含有する。三級アミンは、硬化反応を促進させる硬化促進剤の役割を果たす。
三級アミンとしては、Ｎ，Ｎ−ジメチルアニリン、Ｎ，Ｎ−ジメチル−ｐ−トルイジン、Ｎ，Ｎ−ジ（２−ヒドロキシエチル）−ｐ−トルイジン、Ｎ，Ｎ−ジ（２―ヒドロキシプロピル）−ｐ−トルイジン等の芳香族三級アミンなどが挙げられる。
これら三級アミンは、１種を単独で用いてもよく、２種以上を併用してもよい。
【００６３】
三級アミンの含有量は、（Ａ）成分および（Ｂ）成分の合計１００質量部に対し、０．１〜１０質量部が好ましく、０．３〜８質量部がより好ましい。三級アミンの含有量が０．１質量部以上であれば、樹脂配合物の硬化性が良好となる傾向にある。一方、三級アミンの含有量が１０質量部以下であれば、作業に適した可使時間（樹脂配合物が流動性を有し、塗布可能な時間）が得られやすくなる。
【００６４】
（その他の成分）
シラップ組成物は、本発明の効果を損なわない範囲内で、その他の成分を含んでいてもよい。
その他の成分としては、湿潤剤、可塑剤、重合禁止剤、消泡剤、シランカップリング剤、顔料などの添加剤が挙げられる。
【００６５】
湿潤剤：
湿潤剤はシラップ組成物と、後述する骨材との濡れ性を上げることで、樹脂配合物に巻き込まれた空気などの気泡をより速やかに系外へ排出させる目的で配合される。
湿潤剤としては、ビックケミー・ジャパン社から市販されているＤｉｓｐｅｒｂｙｋシリーズ（製品名：１０３、１１２、１６４、１６６、１６７、１８２、１８３、１８４、２０００、２０５０、２１５０、２１６４）、ＢＹＫシリーズ（Ｗ９６９、Ｗ９８０、Ｗ９０１０）等が適している。これらの中でも、Ｄｉｓｐｅｒｂｙｋ−１６３、１６７，２１６４が特に好ましい。
【００６６】
湿潤剤の含有量は、（Ａ）成分および（Ｂ）成分の合計１００質量部に対し、０．１〜３質量部が好ましく、０．５〜２質量部がより好ましい。湿潤剤の含有量が多いほど湿潤剤の効果が充分に得られ、湿潤剤の含有量が少ないほど溶剤の影響を受けにくく、硬化後の物性が良好となる傾向にある。
【００６７】
可塑剤：
可塑剤は、硬化収縮の抑制や硬化後の塗膜に柔軟性を与える目的で配合される。
可塑剤としては、例えばジブチルフタレート、ジ−２−エチルヘキシルフタレート、ジトリデシルフタレート等のフタル酸エステル類；アジピン酸ビス（２-エチルヘキシル）、アジピン酸ジオクチル、アジピン酸ジイソノニル、アジピン酸ジイソデシル等のアジピン酸エステル類；塩素化パラフィン等のパラフィン類；アルキルスルホン酸フェニルエステル、アジピン酸ポリエステルなどが挙げられる。但し、パラフィン類はパラフィンワックスを含まない。
これら可塑剤は、１種を単独で用いてもよく、２種以上を併用してもよい。
【００６８】
可塑剤の含有量は、（Ａ）成分および（Ｂ）成分の合計１００質量部に対し、０〜２５質量部が好ましく、０〜２０質量部がより好ましい。可塑剤の含有量２５質量部以下であれば樹脂配合物を硬化したときの柔軟性が好適となる傾向にある。
【００６９】
重合禁止剤：
重合禁止剤は、シラップ組成物の貯蔵安定性を向上させる目的で配合される。
重合禁止剤としては、例えばヒドロキノン、ヒドロキノンモノメチルエーテル、２，６−ジ−ｔ−ブチル−４−メチルフェノール、１，４−ナフトキノン、２-ヒドロキシ−１，４−ナフトキノンなどが挙げられる。
これら重合禁止剤は、１種を単独で用いてもよく、２種以上を併用してもよい。
【００７０】
消泡剤：
消泡剤は、樹脂配合物の調製の際の撹拌時および撹拌後の材料均一性の向上や、硬化時の酸素の影響を抑制する等の目的で配合される。
消泡剤としては、公知の消泡剤が挙げられる。具体的には、特殊アクリル系重合物を溶剤に溶解させたアクリル系消泡剤、特殊ビニル系重合物を溶剤に溶解させたビニル系消泡剤などを挙げることができる。市販品としては、楠本化成社から市販されているディスパロンシリーズや、ビックケミー・ジャパン社から市販されているＢＹＫシリーズなどが挙げられる。
特に、環境の面から溶剤はトルエン・キシレンを含まないものを用いるのが好ましい。
また、消泡剤は脱泡剤と組み合わせて用いてもよい。
【００７１】
シランカップリング剤：
シランカップリング剤は、無機物への接着性を向上させる目的で配合される。
シランカップリング剤としては、例えばビニルトリクロルシラン、ビニルトリス（β−メトキシエトキシ）シラン、γ−（メタクリロキシプロピル）トリメトキシシラン、γ−メルカプトプロピルトリメトキシシラン、γ−アミノプロピルトリエトキシシランなどが挙げられる。
これらシランカップリング剤は、１種を単独で用いてもよく、２種以上を併用してもよい。
【００７２】
（粘度）
シラップ組成物の粘度としては特に限定されないが、２３℃においてＪＩＳ−Ｚ８８０３規定のブルックフィールド型粘度計ＢＭ型で計測した溶液粘度が１５〜７００ｍＰａ・ｓであることが好ましく、３０〜６００ｍＰａ・ｓであることがより好ましい。
【００７３】
なお、シラップ組成物または樹脂配合物をプライマー層形成用の下塗り材として用いる場合、シラップ組成物の粘度が低いほど、コンクリート基盤等への浸透性が向上する。ただし、粘度が低すぎると、シラップ組成物または樹脂配合物を基盤上へ塗布する際に厚みが付け難くなり、作業性が悪くなる。従って、シラップ組成物の粘度は１５〜２００ｍＰａ・ｓが好ましく、３０〜１５０ｍＰａ・ｓがより好ましい。
【００７４】
樹脂配合物をベースコート層形成用の樹脂モルタル組成物や、トップコート層形成用の上塗り材として用いる場合、シラップ組成物の粘度が低すぎると、樹脂配合物の骨材分離が生じ、均一な硬化物（ベースコート層やトップコート層）が得られにくくなる傾向にある。一方、粘度が高すぎると樹脂配合物とした際に巻き込んだ空気が抜けにくくなり、表面性が悪くなる傾向となる。従って、シラップ組成物の粘度は１００〜７００ｍＰａ・ｓが好ましく、１００〜６００ｍＰａ・ｓがより好ましい。
【００７５】
＜有機過酸化物＞
有機過酸化物は、後述する樹脂配合物のゲル化時間を制御する硬化剤の役割を果たす。
有機過酸化物としては、例えば過酸化ベンゾイル、ｔ−ブチルパーオキシ２−エチルヘキサネート、ビス（４−ｔ−ブチルシクロヘキシル）パーオキシジカーボネート、クメンハイドロパーオキサイドなどが挙げられる。これらの中でも、硬化性が良好なことから過酸化ベンゾイルやクメンハイドロパーオキサイドが好ましい。なお、クメンハイドロパーオキサイドを用いる場合には、後述する硬化促進助剤としてナフテン酸コバルト、オクチル酸コバルトなどの金属石鹸を併用することが好ましい。
これら有機過酸化物は、１種を単独で用いてもよく、２種以上を併用してもよい。
また、有機過酸化物は、シラップ組成物に含まれる三級アミン等の硬化促進剤と組み合わせたレドックス触媒として用いてもよい。
【００７６】
有機過酸化物の含有量は、樹脂配合物の使用温度により異なるため一概には決められないが、例えば２３℃の環境下においては、シラップ組成物１００質量部に対し、１〜５質量部が好ましい。有機過酸化物の添加量が１質量部以上であれば、樹脂配合物に未硬化部が生じることがなく、樹脂配合物の硬化が長時間にわたることがない。一方、有機過酸化物の添加量が５質量部以下であれば、硬化性が良く、かつ作業時間も確保できる。
なお、樹脂配合物の使用温度が２３℃以外の場合は、有機過酸化物の含有量を調整して使用することが好ましい。
【００７７】
＜骨材＞
骨材は、樹脂配合物の硬化物の強度付与や硬化収縮率を抑制する成分である。
骨材としては、例えば珪砂、セラミック骨材、炭酸カルシウム、シリカヒューム、フライアッシュ、タルク、クレー、ガラスビーズなどが挙げられる。
これら骨材は、１種を単独で用いてもよく、２種以上を併用してもよい。特に、珪砂の混合物を用いると、作業性、流動性が良好で、かつ硬化後の表面性が良好となる。
【００７８】
骨材の粒度（平均粒子径）としては特に制限されないが、２ｍｍ以下であることが好ましく、１．５ｍｍ以下であることがより好ましい。
【００７９】
骨材の含有量は、シラップ組成物１００質量部に対し、５０〜４００質量部が好ましく、８０〜２００質量部がより好ましい。骨材の含有量が５０質量部以上であれば、強度や硬化時の収縮を抑制でき、かつ充分な強度の硬化物が得られる。一方、骨材の含有量が４００質量部以下であれば、硬化物の表面性がより良好となり、かつ硬化物の強度や硬化収縮抑制効果を得ることができる。
【００８０】
＜その他の成分＞
樹脂配合物は、本発明の効果を損なわない範囲内で、その他の成分を含んでいてもよい。
その他の成分としては、硬化促進助剤などの添加剤が挙げられる。
また、樹脂配合物は、シラップ組成物の説明において先に例示した湿潤剤、可塑剤、重合禁止剤、消泡剤、シランカップリング剤、顔料等の添加剤を含んでいてもよい。
【００８１】
硬化促進助剤：
硬化促進助剤は、上述した有機過酸化物の分解を促進させ、硬化反応を促す役割を果たす。
硬化促進助剤としては、多価金属石鹸などが挙げられる。シラップ組成物中の三級アミンと多価金属石鹸とを併用することで、硬化時間をより短縮できると共に、硬化性をより向上させることができる。
【００８２】
多価金属石鹸としては、例えばナフテン酸コバルト、オクチル酸コバルト、アセトアセチル酸コバルト、ナフテン酸マンガン、オクチル酸ニッケルなどが挙げられる。これらの中でも、適度な可使時間および良好な硬化性を得ることができるなどの観点から、ナフテン酸コバルト、オクチル酸コバルトが好ましい。
これら多価金属石鹸は、１種を単独で用いてもよく、２種以上を併用してもよい。
【００８３】
多価金属石鹸の含有量は、シラップ組成物１００質量部に対し、０．０１質量部超が好ましく、０．０３質量部以上がより好ましく、０．０５質量部以上がさらに好ましい。多価金属石鹸の含有量が０．０１質量部超であれば、良好な硬化性を得ることができる。
ただし、多価金属石鹸の含有量が多すぎると、多価金属石鹸を分散溶解している溶剤量が多くなることから硬化性が低下したり、硬化塗膜の強度が低下したりする傾向にある。従って、多価金属石鹸の含有量の上限値は、１．０質量部以下が好ましく、０．５質量部以下がより好ましい。
なお、本発明において、「多価金属石鹸の含有量」とは、多価金属石鹸に由来する金属の含有量のことである。
【００８４】
＜樹脂配合物の製造方法＞
樹脂配合物は、例えば以下のようにして製造できる。
まず、（Ａ）成分、（Ｂ）成分、および（メタ）アクリル系重合体（Ｘ）と、必要に応じてその他の成分（添加剤）とを混合し、シラップ組成物を調製する。ついで、シラップ組成物、有機過酸化物、および骨材と、必要に応じて硬化促進助剤等のその他の成分とを混合し、樹脂配合物を得る。
なお、湿潤剤や可塑剤等のその他の成分は、シラップ組成物の調製時に用いずに、シラップ組成物と有機過酸化物と骨材とを混合するタイミングで、これらに添加してもよい。
【００８５】
＜硬化＞
本発明の樹脂配合物を良好に硬化させるには、２３℃の環境下の場合においてはゲル化時間を１０分〜６０分の範囲にすることが好ましい。ゲル化時間が１０分未満では作業する時間が短くなる。また、ゲル化時間が６０分を超えると樹脂配合物の硬化が悪くなり硬化体の物性が得られにくくなる。
ゲル化時間は、主に樹脂配合物中の有機過酸化物の含有量により制御できる。
なお、ゲル化時間とは硬化剤と硬化促進剤が同時に存在した時間から流動性を失うまでの時間のことである。
【００８６】
＜作用効果＞
以上説明した本発明の樹脂配合物は、上述したシラップ組成物、有機過酸化物、および骨材に加え、（メタ）アクリル系重合体（Ｘ）を含有する。よって、樹脂配合物を調製する際に撹拌などで系中に巻き込まれた空気などの気泡を系外へ排出できるので、ピンホールの発生が抑制され、表面性が良好な被覆層を形成できる。
また、本発明の樹脂配合物はコンクリート基盤等の基盤への浸透性に優れるので、基盤由来から生じるピンホールの抑制も向上することができる。よって、本発明の樹脂配合物をプライマー層形成用の下塗り材として使用することができる。
【００８７】
しかも、本発明の樹脂配合物は、硬化後の硬化体中に樹脂配合物を調製する際に撹拌などにより巻き込まれた空気などの気泡の残留が少ないため、強度、耐摩耗性、耐薬品性、表面性などの機能を有する被覆層を形成できる。よって、例えば建築物や構造物のコンクリート基盤への耐摩耗性や耐薬品性などの機能付与や、欠損部などを補修するための補修材として用いることができる。すなわち、本発明の樹脂配合物は、ベースコート層とトップコート層との機能を兼ね備えた層を形成できる被覆材料（樹脂モルタル組成物、および上塗り材）として使用することもできる。従って、上述したように、コンクリート基盤等の基盤へ被覆層を形成する際、通常は、プライマー層とベースコート層とトップコート層の３層構造の被覆層とするところ、本発明の樹脂配合物を用いれば、ベースコート層とトップコート層を兼ね備えた層を形成できるので、被覆材料の塗布工程を１回分減らすことができる。すなわち、ピンホールを発生させ易い工程を減らすことができるので、ピンホールの発生を軽減できる。
また、本発明のシ樹脂配合物を用いることで、後述する積層体とした場合でも外観が良好で、耐久性に優れた積層体が得られる。
本発明の樹脂配合物は、特に倉庫や機械室等の床面に好適に用いることができる。
【００８８】
［積層体］
本発明の積層体は、建築物や橋梁などの構造体を構成する基盤上に本発明の樹脂配合物を塗布し、該樹脂配合物を硬化させてなるものである。
本発明の積層体は、基盤に本発明の樹脂配合物を塗布し、該樹脂配合物を硬化させて基盤上に塗膜（被覆層）を形成することで製造できる。
【００８９】
構造体としては、例えばセメントコンクリート、モルタルコンクリート、レジンコンクリート、透水コンクリート、ＡＬＣ板、ＰＣ板等が挙げられる。これらは一種を単独でまたは二種以上を組み合わせて構成される。また、コンクリートの場合は、鉄筋を含んでいてもよいし、含んでいなくてもよい。
これら構造体は、例えば自動車工場、倉庫、食品工場、加工場、部品組立工場など建築物の床等に用いられるものである。建築物の床においては、既に塗膜を形成した建築物の床材等を剥がした後の構造体を、被覆層を形成する前の構造体として用いても特に問題はない。
構造体の形状については特に制限されず、例えば平面、曲面、傾斜面など、どのような形状であってもよい。
【００９０】
上述したように、基盤上に形成される被覆層は、下塗りのプライマー層、中塗りのベースコート層、仕上げ（上塗り）のトップコート層の３層構造とするのが一般的である。
本発明の樹脂配合物は、プライマー層形成用の下塗り材、ベースコート層形成用の中塗り材（樹脂モルタル組成物）、トップコート層形成用の上塗り材のいずれにも使用することができる。
【００９１】
被覆層は、その全てが本発明の樹脂配合物から形成されていてもよいし、被覆層の一部が本発明の樹脂配合物から形成され、残りの部分が本発明の樹脂配合物以外の他の被覆材料から形成されていてもよい。例えば、ベースコート層および／またはトップコート層が本発明の樹脂配合物から形成される場合、プライマー層は本発明の樹脂配合物から形成されていてもよいし、他の被覆材料から形成されていてもよい。
本発明の樹脂配合物は、ベースコート層とトップコート層との機能を兼ね備えた層を形成できる。よって、基盤上に下塗り材を塗布し、該下塗り材を硬化させた硬化面（プライマー層）上に、本発明の樹脂配合物を例えばコテなどで塗布し、硬化させれば、ベースコート層とトップコート層を兼ね備えた層を形成できる。この方法によれば、基盤上に２層構造の被覆層が形成された積層体が得られる。
【００９２】
下塗り材としては、本発明の樹脂配合物を用いてもよいし、本発明の樹脂配合物以外の他の被覆材料を用いてもよい。他の被覆材料としては、（メタ）アクリル系シラップ組成物が挙げられ、具体的には本発明の樹脂配合物を構成するシラップ組成物などが使用できる。
下塗り材の塗布厚は、基盤にもよるが、通常は０．５〜７ｍｍが好ましく、１〜５ｍｍがより好ましく、１〜３ｍｍがさらに好ましい。下塗り材の塗布厚が０．５ｍｍ以上であれば、基盤に下塗り材が浸透して良好な接着性が得られ、かつ表面性も良好となる。一方、下塗り材の塗布厚が７ｍｍ以下であれば、骨材の分離が少なく均一なプライマー層が得られ易い。
なお、基盤上に下塗り材を塗布するに際して、基盤の脆弱部あるいは水・油脂分など接着性能を阻害する因子は事前に処理しておくことが好ましい。
【００９３】
中塗り材（樹脂モルタル組成物）としては、本発明の樹脂配合物を用いることが好ましい。
中塗り材の塗布厚は、塗布作業性、塗布後の外観などから、０．５〜７ｍｍが好ましく、１〜５ｍｍがより好ましく、１〜３ｍｍがさらに好ましい。中塗り材の塗布厚が０．５ｍｍ以上であれば、均一な塗膜が得られる。一方、中塗り材の塗布厚が７ｍｍ以下であれば、骨材の分離が少なく均一なベースコート層が得られ易い。
【００９４】
上塗り材としては、本発明の樹脂配合物を用いてもよいし、本発明の樹脂配合物以外の他の被覆材料を用いてもよい。他の被覆材料としては、（メタ）アクリル系シラップ組成物が挙げられ、具体的には本発明の樹脂配合物を構成するシラップ組成物などが使用できる。
上塗り材として（メタ）アクリル系シラップ組成物を用いる場合、上塗り材の塗布量は仕上げ方法にもよるが、通常は０．１〜１．０ｋｇ／ｍ２が好ましく、０．２〜０．８ｋｇ／ｍ２がより好ましい。トップコート層は１層でもよいし、２層以上に積層してもよい。
【００９５】
また、基盤上に形成されたプライマー層に、ピンホールが発生していない場合や、ピンホールが発生していてもパテ材などでピンホールを簡単に処理できる場合には、中塗り材を塗布せずに、プライマー層上に直接、本発明の樹脂配合物を塗布してトップコート層を形成してもよい。上述したように、本発明の樹脂配合物はベースコート層とトップコート層との機能を兼ね備えた層を形成できるので、中塗り材の塗布を省略することもできる。このときの上塗り材の塗布厚は、外観を良好にする観点から、０．５〜７ｍｍが好ましく、１〜５ｍｍがより好ましく、１〜３ｍｍがさらに好ましい。
【００９６】
さらに、滑りを防止する目的で上塗り材を塗布し硬化する前に、骨材を散布し上塗り材と一緒に硬化させ、固着させることもできる。
【００９７】
下塗り材、中塗り材、および上塗り材の塗布方法としては特に制限されず、ハケ、コテ、ローラーなどを用いた塗布方法が挙げられる。
施工時の温度としては、−１０〜３５℃の温度範囲が可能であり、０〜３０℃の範囲が好ましい。また、施工性の点からゲル化時間は１０〜６０分の範囲が好ましく、１０〜４５分がさらに好ましい。ゲル化時間や硬化時間の調整は、硬化剤（有機過酸化物）および硬化促進剤の量を塗布時の温度に応じて調節することにより行うことができる。
【００９８】
以上説明した本発明の積層体は、基盤上に本発明の樹脂配合物の硬化物である被覆層が形成されているので、ピンホールの発生が抑制され、表面性が良好である。また、強度、耐摩耗性、耐薬品性等にも優れる。
【実施例】
【００９９】
以下、実施例を挙げて本発明を具体的に説明するが、本発明はこれらの例に限定されるものではない。
なお、各実施例、比較例中「部」は「質量部」を意味し、「％」は「質量％」を意味する。
【０１００】
［（メタ）アクリル系重合体（Ｘ）］
（メタ）アクリル系重合体（Ｘ）として、ビックケミー・ジャパン社製の「ＢＹＫ−３５２」および「ＢＹＫ−３５４」を用いた。なお、ＢＹＫ−３５２は有効成分が８０％であり、プロピレングリコールモノメチルエーテルを２０％含有するものである。ＢＹＫ−３５４は有効成分が５１％であり、高沸点芳香族ジブチルイソケトンを４９％含有するものである。
これら（メタ）アクリル系重合体（Ｘ）の表面張力低減率を以下のようにして測定した。結果を表１に示す。
【０１０１】
＜モデルシラップ組成物（Ｚ）の調製＞
撹拌機、コンデンサーを備えた容器に、メタクリル酸メチル（以下、「ＭＭＡ」と略す。）６０部と、アクリル酸２−エチルヘキシル（以下、「２−ＥＨＡ」と略す。）１０部と、融点が４７℃であるパラフィンワックス０．４部と、融点が５５℃であるパラフィンワックス０．３部と、融点が６６℃であるパラフィンワックス０．２部と、Ｎ，Ｎ−ジ（２−ヒドロキシエチル）−ｐ−トルイジン（以下、「ＰＴＥＯ」と略す。）１．０部と、２，６−ジ−ｔ−ブチル−４−メチルフェノール０．００２６部とを混合し、これらを撹拌しながら、ＭＭＡおよびメタクリル酸ｎ−ブチル（以下、「ｎ−ＢＭＡ」と略す。）の共重合体（ＭＭＡ／ｎ−ＢＭＡで表される質量比が６０／４０であり、質量平均分子量が４２，０００であり、ガラス転移温度が６５℃である）３０部を投入した。水浴にて溶液温度を６０℃にし２時間加熱し、共重合体を溶解した。共重合体の溶解を確認後、冷却し、モデルシラップ組成物（Ｚ）を得た。
【０１０２】
＜表面張力の測定＞
得られたモデルシラップ組成物（Ｚ）を使用前によく撹拌し均一にした後、モデルシラップ組成物（Ｚ）１００ｇを計量した。モデルシラップ組成物（Ｚ）１００ｇに（メタ）アクリル系重合体（Ｘ）を固形分換算で０．４ｇを添加し、撹拌・混合して混合物を得た。
モデルシラップ組成物（Ｚ）および得られた混合物をそれぞれＰＦＡ（テトラフルオロエチレン−パーフルオロアルキルビニルエーテル共重合体）製のシャーレに適量移し、自動表面張力計（協和界面科学社製、「ＣＢＶＰ−Ｚ」）を用い、白金プレートにて表面張力を測定した。モデルシラップ組成物（Ｚ）の表面張力をａ１とし、混合物の表面張力をａ２として、下記式（１）より表面張力低減率を求めた。
表面張力低減率（％）＝｛（ａ１−ａ２）／ａ１｝×１００    ・・・（１）
【０１０３】
【表１】
2015229682.tif 000002
【０１０４】
モデルシラップ組成物（Ｚ）単独の表面張力は２５．８ｍＮ／ｍであった。
また、モデルシラップ組成物（Ｚ）とＢＹＫ−３５２との混合物の表面張力は１９．３ｍＮ／ｍであり、表面張力低減率は２５．２％であった。
モデルシラップ組成物（Ｚ）とＢＹＫ−３５４との混合物の表面張力は２０．１ｍＮ／ｍであり、表面張力低減率は２２．１％であった。
なお、表１中のカッコ内の数字は、固形分換算した量（ｇ）である。
【０１０５】
［シラップ組成物］
＜シラップ組成物（Ｓ−１）の調製＞
撹拌機、コンデンサーを備えた容器に、（Ａ）成分としてＭＭＡ５３部、２−ＥＨＡ１５部、メタクリル酸２−ヒドロキシエチル（以下、「２−ＨＥＭＡ」と略す。）２部、アクリル酸２−サクシノイルオキシエチル（新中村化学工業社製、商品名：ＮＫエステルＡ−ＳＡ（以下、「Ａ−ＳＡ」と略す。））４部、および１，３−ブチレングリコールジメタクリレート（三菱レイヨン社製、商品名：アクリエステルＢＤ（以下、「ＢＤＭＡ」と略す。））１部と、ワックスとして融点が４７℃であるパラフィンワックス（以下、「ワックス１」と略す。）０．２部、融点が５５℃であるパラフィンワックス（以下、「ワックス２」と略す。）０．２部、および融点が６６℃であるパラフィンワックス（以下、「ワックス３」と略す。）０．１５部と、三級アミン（硬化促進剤）としてＮ，Ｎ−ジ（２−ヒドロキシプロピル）−ｐ−トルイジン（以下、「ＤＩＰＴ」と略す。）０．５部、およびＮ，Ｎ−ジメチル−ｐ−トルイジン（以下、「ＤＭＰＴ」と略す。）０．３部と、重合禁止剤としてヒドロキノン（以下、「ＨＱ」と略す。）０．００６部と、（メタ）アクリル系重合体（Ｘ）としてＢＹＫ−３５２を０．５部と、シランカップリング剤としてＫＢＭ−５０３（信越化学工業社製）１部とを仕込み、撹拌しながら、（Ｂ）成分としてポリマー１（ＭＭＡおよびｎ−ＢＭＡの共重合体（ＭＭＡ／ｎ−ＢＭＡで表される質量比が６０／４０であり、質量平均分子量（Ｍｗ）が４２，０００であり、ガラス転移温度（Ｔｇ）が６５℃である））２５部を投入した。水浴にて溶液温度を６０℃にし保持しながら２時間加熱し、（Ｂ）成分を溶解した。溶解を確認後、冷却し、シラップ組成物（Ｓ−１）を得た。シラップ組成物（Ｓ−１）の配合組成を表２に示す。
【０１０６】
＜シラップ組成物（Ｓ−３）〜（Ｓ−６）、（Ｓ−８）〜（Ｓ−１４）の調製＞
表２、３に記載の配合組成にすること以外は、シラップ組成物（Ｓ−１）の調製と同様にしてシラップ組成物（Ｓ−３）〜（Ｓ−６）、（Ｓ−８）〜（Ｓ−１４）を得た。
【０１０７】
＜シラップ組成物（Ｓ−２）の調製＞
（エポキシ（メタ）アクリレートオリゴマー（Ｅ−１）の合成）
撹拌機、温度制御装置、コンデンサーを備えた容器に、エポキシ樹脂（三菱化学社製、商品名：ｊＥＲ１００１、エポキシ当量；４７２）４７６．７部と、メタクリル酸８６部と、ＭＭＡ２４３．８部と、ジメチルアミノエチルメタクリレート（三菱レイヨン社製、商品名：アクリエステルＤＭ）５．６部と、重合禁止剤としてメチルヒドロキノン０．５６部を仕込み、撹拌しながら９０℃まで加熱した。この温度を維持した状態で反応を進行させた。酸価が７以下となった時点で反応を終了し、冷却し、エポキシ（メタ）アクリレートオリゴマー（Ｅ−１）を得た。
【０１０８】
（シラップ組成物（Ｓ−２）の調製）
得られたＥ−１の６８部に、ＭＭＡ３２部と、ワックス２を０．１５部と、ワックス３を０．１５部と、シランカップリング剤としてＫＢＭ−４０３（信越化学工業社製）１部と、重合禁止剤として２，６−ジ−ｔ−ブチル−４−メチルフェノール（以下、「ＢＨＴ」と略す。）０．０５部と、三級アミン（硬化促進剤）としてＰＴＥＯ０．５部と、（メタ）アクリル系重合体（Ｘ）としてＢＹＫ−３５２を０．３部加え、シラップ組成物（Ｓ−２）を得た。
【０１０９】
＜シラップ組成物（Ｓ−７）の調製＞
表２に記載の配合組成にすること以外は、シラップ組成物（Ｓ−２）の調製と同様にしてシラップ組成物（Ｓ−７）を得た。
【０１１０】
＜粘度の測定＞
得られたシラップ組成物の粘度について、Ｂ型粘度計（トキメック社製、「ＢＭ型」）を用い、２３℃において測定を開始してから１分後の値を測定し、その値をシラップ組成物の粘度とした。結果を表２、３に示す。
【０１１１】
＜気泡の抜け性の評価＞
シラップ組成物５０部を１００ｍｌディスポカップ（アズワン社製）に計量した後、ホモディスパーを用いて回転数２，０００ｒｐｍにて３分間撹拌し、シラップ組成物中に気泡を積極的に混入させた。撹拌停止後、表面をアセトンにて脱脂処理したガラス板（１０×１０ｃｍ）上に設けた５×５ｃｍのウレタンスポンジ枠内に、撹拌後のシラップ組成物５ｇ流し込み、流し込んだ時点から１０分間静置した。なお、流し込んだ直後に無数の気泡が入っていることを確認した。
静置後、シラップ組成物内に含まれる気泡を目視にて確認し、以下の評価基準にて評価した。結果を表２、３に示す。
○：１０分経過後のシラップ組成物中に存在する気泡が５個未満である。
×：１０分経過後のシラップ組成物中に存在する気泡が５個以上である。
【０１１２】
【表２】
2015229682.tif 000003
【０１１３】
【表３】
2015229682.tif 000004
【０１１４】
表２、３中の記号は以下の通りである。
・ＭＭＡ：メタクリル酸メチル、
・２−ＥＨＡ：アクリル酸２−エチルヘキシル（三菱化学社製）、
・ｎ−ＢＭＡ：メタクリル酸ｎ−ブチル（三菱レイヨン社製、商品名アクリエステルＢ）、
・ＴＨＦＭＡ：テトラヒドロフルフリルメタクリレート（三菱レイヨン社製、商品名：アクリエステルＴＨＦ）、
・Ｍ１２０：アロニックスＭ１２０（東亞合成社製、商品名：アロニックスＭ１２０）、
・２−ＨＥＭＡ ：メタクリル酸２−ヒドロキシエチル（三菱レイヨン社製、商品名：アクリエステルＨＯ）、
・ＢＤＭＡ：１，３−ブチレングリコールジメタクリレート（三菱レイヨン社製、商品名：アクリエステルＢＤ） 、
・ＰＤＰ−４００：ポリプロピレングリコールジメタクリレート（日油社製、商品名：ブレンマーＰＤＰ−４００Ｎ）、
・ＰＤＥ−１５０：トリエチレングリコールジメタクリレート（日油社製、商品名：ブレンマーＰＤＥ−１５０）、
・Ａ−ＳＡ：アクリル酸２−サクシノイルオキシエチル（新中村化学工業社製、商品名：ＮＫエステルＡ−ＳＡ）、
・ポリマー１：ＭＭＡ／ｎ−ＢＭＡ＝６０／４０の共重合体（Ｔｇ＝６５℃、Ｍｗ＝４２，０００）
・ポリマー２：ＭＭＡ／ｎ−ＢＭＡ＝６０／４０の共重合体（Ｔｇ＝５５℃、Ｍｗ＝２４，０００）、
・ポリマー３：ＭＭＡ／ｎ−ＢＭＡ＝８０／２０の共重合体（Ｔｇ＝８２℃、Ｍｗ＝８４，０００）、
・Ｅ−１：エポキシ（メタ）アクリレートオリゴマー、
・ＢＹＫ−３５２：（ビックケミー・ジャパン社製、商品名：ＢＹＫ−３５２）、
・ＢＹＫ−３５４：（ビックケミー・ジャパン社製、商品名：ＢＹＫ−３５４）、
・ＤＭＰＴ：Ｎ，Ｎ−ジメチル−ｐ−トルイジン、
・ＤＩＰＴ：Ｎ，Ｎ−ジ（２−ヒドロキシプロピル）−ｐ−トルイジン、
・ＰＴＥＯ：Ｎ、Ｎ−ジ（２−ヒドロキシエチル）−ｐ−トルイジン、
・ワックス１：パラフィンワックス（日本精蝋社製、商品名：パラフィン１１５）、
・ワックス２：パラフィンワックス（日本精蝋社製、商品名：パラフィン１３０）、
・ワックス３：パラフィンワックス（日本精蝋社製、商品名：パラフィン１５０）、
・ワックス４：パラフィンワックス（日本精蝋社製、商品名：ＮＨＰ−９）、
・ワックス５：特殊ワックス（ビックケミー・ジャパン社製、商品名：ＢＹＫ−Ｓ７８０、石油ナフサ／パラフィンワックス／二酸化珪素＝８９．５％／１０％／０．５％）、 
・ＫＢＭ−５０３：シランカップリング剤（信越化学工業社製、商品名：ＫＢＭ−５０３）、
・ＫＢＭ−４０３：シランカップリング剤（信越化学工業社製、商品名：ＫＢＭ−４０３）、
・Ｄｉｓｐｅｒｂｙｋ−１６７：湿潤剤（ビックケミー・ジャパン社製、商品名：Ｄｉｓｐｅｒｂｙｋ−１６７）、
・消泡剤１：ＢＹＫ−１７５２（ビックケミー・ジャパン社製、商品名：ＢＹＫ−１７５２）、
・消泡剤２：ディスパロン２３０ＥＦ（楠本化成社製、商品名：ディスパロン２３０ＥＦ）、
・ＨＱ：ヒドロキノン、
・ＢＨＴ：２，６−ジ−ｔ−ブチル−４−メチルフェノール。
【０１１５】
表２、３の結果より、（メタ）アクリル系重合体（Ｘ）を含んだシラップ組成物は、（メタ）アクリル系重合体（Ｘ）を含まないシラップ組成物と比較し、シラップ組成物中に含有した気泡が抜け易く非常に良好であった。
なお、シラップ組成物（Ｓ−１２）については、気泡の抜け性の評価を行わなかった。
【０１１６】
「実施例１」
シラップ組成物（Ｓ−１）１００部に、有機過酸化物（硬化剤）として過酸化ベンゾイル（化薬アクゾ社製、商品名：パーカドックスＣＨ−５０Ｌ）２部添加し、充分に混合して有機過酸化物を溶解させた後、骨材（菱晃社製、商品名：ＫＳ−１）２４０部と、トナー（菱晃社製、商品名：ＭＲＴ−４１）２部をさらに加え、ミキサーにて回転数８５０ｒｐｍにて１分間撹拌混合し、樹脂配合物を得た。なお、トナーはピンホールを識別しやすくするために配合した。
得られた樹脂配合物を用いて、以下の評価を行った。結果を表４に示す。
【０１１７】
＜表面性の評価＞
（評価１：プライマー層なし）
温度２３℃において、ＪＩＳ  Ａ５３７１規定のＮ３００コンクリート舗道板（３００×３００×６０ｍｍ）の表面をダイヤモンドディスクサンダーにて研磨・清掃し、評価用の基盤とした。基盤に樹脂配合物をコテにて２ｍｍ厚に塗布・硬化させた後、塗膜表面のピンホールの有無について目視にて確認し、以下の評価基準にて評価した。
○：塗膜表面のピンホールが５個以下であり良好であった。
×：塗膜表面のピンホールが５個より多く見られた。
【０１１８】
（評価２：プライマー層あり）
シラップ組成物（Ｓ−１）１００部と、有機過酸化物（硬化剤）として過酸化ベンゾイル（化薬アクゾ社製、商品名：パーカドックスＣＨ−５０Ｌ）２部とを混合したものを下塗り材として用いた。
評価１と同様の基盤を用い、該基盤上に下塗り材を刷毛にて０．４ｋｇ／ｍ２塗布し、硬化させてプライマー層を形成した。該プライマー層上に、評価１と同様にして樹脂配合物を塗布・硬化させた後、塗膜表面のピンホールの有無について目視にて観察し、評価した。
【０１１９】
「実施例２〜７、比較例１〜５」
シラップ組成物の種類、骨材の種類と量、およびトナーの量を表４、５に示すように変更した以外は、実施例１と同様にして樹脂配合物を調製し、表面性の評価（評価１、２）を行った。結果を表４、５に示す。
なお、実施例２、７については、シラップ組成物に有機過酸化物を添加する前に、硬化促進助剤としてナフテン酸コバルト６％溶液（日本化学産業社製、製品名：ナフテックスコバルト６％（Ｔ）、コバルト含有量６％）１部（コバルトとして０．０６部）をシラップ組成物に添加し、充分に混合しておいた。
また、評価２について、下塗り材としては、シラップ組成物（Ｓ−１）１００部と、有機過酸化物（硬化剤）として過酸化ベンゾイル２部とを混合したものを用いた。
【０１２０】
【表４】
2015229682.tif 000005
【０１２１】
【表５】
2015229682.tif 000006
【０１２２】
なお、表４中のカッコ内の数字は、金属（コバルト）の量（部）である。
また、表４、５中の記号は以下の通りである。
・ＢＰＯ−５０：過酸化ベンゾイル（化薬アクゾ社製、商品名：パーカドックスＣＨ−５０Ｌ）、
・Ｃｏ６％：ナフテン酸コバルト６％（日本化学産業社製、商品名：ナフテックスコバルト６％（Ｔ））、
・ＫＣ−１：骨材（菱晃社製、商品名：ＫＣ−１）、
・ＫＳ−１：骨材（菱晃社製、商品名：ＫＳ−１）、
・ＭＲＴ−４１：トナー（菱晃社製、商品名：ＭＲＴ−４１）。
【０１２３】
表４の結果より、実施例１〜７の樹脂配合物は、気泡が系外へ抜け易く、硬化後の表面性が良好な硬化塗膜を形成できた。
一方、表５の結果より、（メタ）アクリル系重合体（Ｘ）を含まない比較例１〜４の樹脂配合物は、系中に気泡が残り易く、硬化後の表面性が劣る結果となった。
ワックスを含まないシラップ組成物（Ｓ−１２）を用いた比較例５の樹脂配合物は、表面が硬化せず、いつまでもべたついていた。
また、プライマー層の有無に関わらず、気泡の抜け易さに大きな変化はなく、上記と同様の結果となった。
【０１２４】
「実施例８〜１４」
シラップ組成物の種類、骨材の種類と量、およびトナーの量を表６に示すように変更した以外は、実施例１と同様にして樹脂配合物を調製し、表面性の評価（評価２）を行った。結果を表６に示す。
なお、下塗り材としては、シラップ組成物（Ｓ−１）１００部と、有機過酸化物（硬化剤）として過酸化ベンゾイル２部とを混合したものを用いた。
【０１２５】
また、塗膜表面の平滑性について目視にて観察し、以下の評価基準にて評価した。結果を表６に示す。
Ａ：塗膜表面は平滑である。
Ｂ：塗膜表面は平滑であるが、骨材がやや分離していた。
Ｃ：塗膜表面に、骨材由来の凹凸が認められた。
【０１２６】
【表６】
2015229682.tif 000007
【０１２７】
表６中の記号は以下の通りである。
・ＢＰＯ−５０：過酸化ベンゾイル（化薬アクゾ社製、商品名：パーカドックスＣＨ−５０Ｌ）、
・Ｃ−０２：骨材（菱晃社製、商品名：ドーロガードＣ−０２）、
・ＫＣ−１Ａ：骨材（菱晃社製、商品名：ＫＣ−１Ａ）、
・ＫＣ−１：骨材（菱晃社製、商品名：ＫＣ−１）、
・ＭＲＴ−４１：トナー（菱晃社製、商品名：ＭＲＴ−４１）。
【０１２８】
表６の結果より、（メタ）アクリル系重合体（Ｘ）、ワックスの配合量が異なるシラップ組成物や、骨材の配合量等が異なる場合でも、実施例８〜１４の樹脂配合物は、気泡が系外へ抜け易く、硬化後の表面性が良好な硬化塗膜を形成できた。
ただし、ワックスの配合量が多くなると気泡が若干抜けにくい傾向が見られた（実施例１４）。また、骨材の配合量が少ないと骨材が分離し易く（実施例１２）、逆に骨材が多いと硬化表面に凹凸が生じやすくなるという傾向が見られた（実施例９）。
【産業上の利用可能性】
【０１２９】
本発明の樹脂配合物は、シラップ組成物に骨材を混合した時に巻き込まれる空気等の気泡を系外へ排出しやすく、ピンホールの発生を抑制できる。また、本発明の樹脂配合物は、ベースコートとトップコート等の機能を併せ持つ層を形成できる新しい被覆材料として使用できる。本発明の樹脂配合物は、自動車工場、倉庫、食品工場、加工場、部品組立工場など建築物の床や構造物の床面などの土木建築用途に有用である。